СЫРЬЕВАЯ СМЕСЬ ДЛЯ ИЗГОТОВЛЕНИЯ КОНСТРУКТИВНОГО ТЕПЛОИЗОЛЯЦИОННОГО ПЕНОБЕТОНА
RAW MIXTURE FOR MANUFACTURE OF STRUCTURAL HEAT-INSULATION AERATED CONCRETE

Изобретение относится к промышленности строительных материалов, в частности к производству ячеистых бетонов.
2
Известна сырьевая смесь для изготовления конструктивного теплоизоляционного пенобетона, содержащая, мас.%: цемент 35,0-39,0; золу-унос ТЭС с удельной поверхностью 2800-5000 см/г 35,0-39,0; смолу воздухововлекающую экстракционно-канифольную 0,11-0,17; карбоксиметилцеллюлозу 0,05-0,07; суперпластификатор С-3 0,4-1,4; вода - остальное [1]. Такая сырьевая смесь содержит большое количество цемента.
Задача изобретения состоит в снижении расхода цемента без потери качества пенобетона.
2
2
Технический результат достигается тем, что сырьевая смесь для изготовления конструктивного теплоизоляционного пенобетона, содержащая цемент, золу-унос ТЭС с удельной поверхностью 2800-5000 см/г, смолу воздухововлекающую экстракционно-канифольную, карбоксиметилцеллюлозу, суперпластификатор С-3 и воду, дополнительно содержит молотый кварцевый песок с удельной поверхностью 2800-5000 см/г, при следующем соотношении компонентов, мас.%: цемент 29,0-31,0; указанная зола-унос 20,0-25,0; смола воздухововлекающая экстракционно-канифольная 0,11-0,17; карбоксиметилцеллюлоза 0,01-0,02; суперпластификатор С-3 0,8-1,2; указанный молотый кварцевый песок 20,0-25,0; вода - остальное.
Составы сырьевой смеси для изготовления конструктивного теплоизоляционного пенобетона приведены в таблице.
Компоненты
Содержание, мас.%:
состав №1
Состав №2
состав №3
Цемент
29,0<sup>ПЦ</sup>
30,0<sup>ШПЦ</sup>
31,0<sup>ГЦ</sup>
Зола-унос ТЭС
20,0*
23,0**
25,0***
Смола воздухововлекающая экстракционно-канифольная
0,11
0,14
0,17
Карбоксиметилцеллюлоза
0,02
0,015
0,01
Суперпластификатор С-3
1,2
1,0
0,8
Молотый кварцевый песок
25,0*
22,0**
20,0***
Вода
24,67
23,845
23,02
Для приготовления смеси может быть использован портландцемент, шлакопортландцемент, глиноземистый цемент и др.
1) ПЦ - в качестве цемента используют портландцемент; ШПЦ - в качестве цемента используют шлакопортландцемент; ГЦ - в качестве цемента используют глиноземистый цемент.
Используемая в смеси зола-унос получена от сжигания бурого угля.
2
2) * - используют золу-унос ТЭС с удельной поверхностью 2800 см/г;
2
** - используют золу-унос ТЭС с удельной поверхностью 3500 см/г;
2
*** - используют золу-унос ТЭС с удельной поверхностью 5000 см/г;
2
3) * - используют молотый кварцевый песок с удельной поверхностью 2800 см/г;
2
** - используют молотый кварцевый песок с удельной поверхностью 3500 см/г
2
*** - используют молотый кварцевый песок с удельной поверхностью 5000 см/г.
Смола воздухововлекающая экстракционно-канифольная представляет собой продукт омыления канифольной смолы 30%-ным раствором едкого натра (Технические требования к смоле воздухововлекающей ЭК).
Суперпластификатор С-3 представляет собой смесь нейтрализованных едким натром полимерных соединений разной относительной молекулярной массы, получаемых при конденсации сульфокислот нафталина с формальдегидом, и технических лигносульфонатов (ТУ 254-1298281-031-90).
2
Кварцевый песок размалывают для получения продукта с удельной поверхностью 2800-5000 см/г. Воду нагревают до 50-55°С. Компоненты дозируют и подготавливают сырьевую смесь, которой заполняют металлические формы, выдерживают ее в формах 12 ч при температуре 20-25°С, а затем изделия (стеновые блоки, панели) подвергают автоклавной обработке при температуре 175°С и давлении 0,8 МПа в течение 12 ч.
Использование предложенной сырьевой смеси позволяет снизить расход цемента при сохранении прочности пенобетона на сжатие не менее 1,5 МПа.
Источник информации
1. Патент №2237041 РФ, С04В 38/10, 2003.